(57)【要約】  本発明は、芳香族ビニル化合物由来の単量体単位を主成分とする重合体ブロック［Ａ］の２つ以上と、鎖状共役ジエン化合物由来の単量体単位を主成分とする重合体ブロック［Ｂ］の１つ以上とからなるブロック共重合体［Ｃ］を水素化したブロック共重合体水素化物［Ｄ］であって、動的粘弾性特性における低温側のｔａｎδのピーク温度が−２０〜２０℃にあり、かつ、高温側のｔａｎδのピーク温度が１００℃以上であるブロック共重合体水素化物［Ｄ］である。該ブロック共重合体水素化物［Ｄ］は、ブロック共重合体全体［Ｃ］に占める、重合体ブロック［Ａ］の重量分率をｗＡ、重合体ブロック［Ｂ］の重量分率をｗＢとしたときに、（ｗＡ：ｗＢ）が１５：８５〜４０：６０であり、重合体ブロック［Ｂ］中の鎖状共役ジエン化合物由来の構造単位の内、１，２−および３，４−付加重合由来の構造単位の含有割合が４０重量％以上であるブロック共重合体［Ｃ］の、主鎖及び側鎖の炭素-炭素不飽和結合、並びに、芳香環の炭素−炭素不飽和結合の全不飽和結合の９０％以上が水素化されたものであり、かつ、重量平均分子量が４０，０００〜２００，０００のものである。【特許請求の範囲】
【請求項１】
芳香族ビニル化合物由来の単量体単位を主成分とする重合体ブロック［Ａ］の２つ以上と、鎖状共役ジエン化合物由来の単量体単位を主成分とする重合体ブロック［Ｂ］の１つ以上とからなるブロック共重合体［Ｃ］を水素化したブロック共重合体水素化物［Ｄ］であって、
動的粘弾性特性における低温側のｔａｎδのピーク温度が−２０〜２０℃にあり、かつ、高温側のｔａｎδのピーク温度が１００℃以上であることを特徴とするブロック共重合体水素化物［Ｄ］。
該ブロック共重合体水素化物［Ｄ］は、重合体ブロック［Ａ］の全量がブロック共重合体全体［Ｃ］に占める重量分率をｗＡとし、重合体ブロック［Ｂ］の全量がブロック共重合体全体［Ｃ］に占める重量分率をｗＢとしたときに、ｗＡとｗＢとの比（ｗＡ：ｗＢ）が１５：８５〜４０：６０であり、
重合体ブロック［Ｂ］中の鎖状共役ジエン化合物由来の構造単位の内、１，２−および３，４−付加重合由来の構造単位の含有割合が４０重量％以上であるブロック共重合体［Ｃ］の、主鎖及び側鎖の炭素-炭素不飽和結合、並びに、芳香環の炭素−炭素不飽和結合の全不飽和結合の９０％以上が水素化されたものであり、かつ、
重量平均分子量が４０，０００〜２００，０００のものである。
【請求項２】
請求項１記載のブロック共重合体水素化物［Ｄ］にアルコキシシリル基が導入されてなる変性ブロック共重合体水素化物［Ｅ］。
【請求項３】
ガラス板の間に、請求項１記載のブロック共重合体水素化物［Ｄ］及び／又は請求項２記載の変性ブロック共重合体水素化物［Ｅ］からなるシートの少なくとも１枚を中間膜として介在させ、当該ガラス板を接着一体化してなることを特徴とする合わせガラス。
【発明の詳細な説明】
【技術分野】
【０００１】
本発明は、特定の粘弾性特性を有するブロック共重合体水素化物、該ブロック共重合体水素化物またはその変性物からなるシートを中間膜として使用した、遮音性に優れた合わせガラスに関する。
【背景技術】
【０００２】
合わせガラスは、衝突物により割れた場合にもガラス破片の飛散が少なく、また、衝突物の貫通に対しても抵抗することができるため、安全性が高い。そのため、自動車、航空機、建築物等の窓ガラス、壁材、床材、屋根材等として広く使用されている。
また、近年、自動車等の快適性を高めるため、遮音性を高めた合わせガラスが使用されるようになった。ガラスはダンピング性能が低い材料である。例えば、厚さ３ｍｍ程度のガラスを貼り合わせた合わせガラスでは、周波数２０００〜３０００Ｈｚ付近の中高音域において、コインシデンス効果によって音響透過損失量が低下し、遮音性が低下する。このため、ダンピング性能に優れる樹脂中間膜を使用してガラスを貼り合わせることにより、破損時のガラス破片の飛散防止と同時にコインシデンス効果を低減して遮音性能を向上させる方法が知られている。【０００３】
このような合わせガラス板としては、例えば、（ａ）樹脂中間膜に２種のポリビニルアセタールに可塑剤を配合した積層中間膜を使用したもの（特許文献１〜３）、（ｂ）補強性フィルムの両側に粘着性付与したブチルゴム系あるいは熱可塑性ブロック共重合体ゴム系からなるゴム層を積層した中間膜を使用したもの（特許文献４）、（ｃ）水添スチレン・ジエンブロック共重合体層の両側にポリビニルアセタール系樹脂等からなる接着性樹脂層を積層した中間膜を使用したもの（特許文献５、６）等が挙げられる。【０００４】
しかし、合わせガラス板の中間膜として広く用いられている可塑剤を多く含むポリビニルアセタール系樹脂は、軟化点が比較的低いために、貼合わせた後において、熱によりガラス板がずれたり、気泡が発生する場合があった。また、吸湿性が高いために、高湿度雰囲気下に長期間に亘り放置しておくと、周辺部から次第に白色化すると共に、ガラスとの接着力が低下したり、ガラスを貼り合わせる前において、ガラスとの接着力を制御するために厳密に含水率管理を必要とする（非特許文献１）等の問題点を有していた。【０００５】
また、中間膜にゴム層を含む合わせガラス板は、破損時のガラス破片の飛散防止や耐貫通性に優れ、遮音性能も優れるが、透明性や耐熱性が劣る等の問題点を有している。【０００６】
一方、特許文献７，８には、芳香族ビニル化合物からなる重合体ブロックと、共役ジエン化合物からなる重合体ブロックとからなるブロック共重合体又はその水素化物であって、共役ジエン化合物が３，４結合及び／又は１，２結合で重合し、粘弾性特性における損失正接（以下、「ｔａｎδ」ということがある。）のピーク温度が０℃以上となる重合体ブロックを導入することにより、振動、騒音を低減する制震性能に優れた材料が得られることが開示されている。
しかしながら、これらの文献には、合わせガラスのコインシデンス効果の低減に関しては記載がない。【０００７】
また、特許文献９には、芳香族ビニル化合物を主成分とする重合体ブロック（以下、「重合体ブロック［Ａ］」ということがある。）と、鎖状共役ジエン化合物を主成分とする重合体ブロック（以下、「重合体ブロック［Ｂ］」ということがある。）とからなり、全重合体ブロック［Ａ］のブロック共重合体全体に占める重量分率をｗＡとし、全重合体ブロック［Ｂ］のブロック共重合体全体に占める重量分率をｗＢとしたときに、ｗＡとｗＢとの比（ｗＡ：ｗＢ）が３０：７０〜６０：４０であるブロック共重合体の、主鎖及び側鎖の炭素-炭素不飽和結合、並びに、芳香環の炭素−炭素不飽和結合の全不飽和結合の９０％以上を水素化して得られるブロック共重合体水素化物に、アルコキシシリル基が導入されたブロック共重合体水素化物を含有する接着剤を用いた合わせガラスが開示されている。
しかしながら、この文献には遮音性能を付与する技術の開示はない。
【先行技術文献】
【特許文献】
【０００８】
【特許文献１】特開平４−２５４４４４号公報（ＵＳ５，１９０，８２６）
【特許文献２】特開平６−０００９２６号公報
【特許文献３】特開平９−１５６９６７号公報
【特許文献４】特開平１−２４４８４３号公報
【特許文献５】特開２００７−９１４９１号公報
【特許文献６】特開２００９−２５６１２８号公報
【特許文献７】特開平２−１０２２１２号公報
【特許文献８】特開平２−３００２１８号公報
【特許文献９】国際公開第ＷＯ２０１３／１７６２５８号（ＵＳ２０１５／０１０４６５４Ａ）
【非特許文献】
【０００９】
【非特許文献１】藤崎靖之、日化協月報、３５（１０）、２８（１９８２）
【発明の開示】
【発明が解決しようとする課題】
【００１０】
本発明は、上述した従来技術に鑑みてなされたものであり、特定のブロック共重合体水素化物、該ブロック共重合体水素化物またはその変性物からなる合わせガラス用中間膜を使用した、遮音性に優れた合わせガラスを提供することを目的とする。 
【課題を解決するための手段】
【００１１】
本発明者らは、耐熱性、耐湿性、遮音性等に優れた合わせガラスを得るための中間膜の材料に関して鋭意検討を進めた。その結果、芳香族ビニル化合物を主成分とする重合体ブロックと、鎖状共役ジエン化合物を主成分とする重合体ブロックを有するブロック共重合体（以下、「ブロック共重合体［Ｃ］」ということがある。）の、主鎖及び側鎖の炭素−炭素不飽和結合、並びに、芳香環の炭素−炭素不飽和結合を水素化したブロック共重合体水素化物（以下、「ブロック共重合体水素化物［Ｄ］」ということがある。）において、重合体ブロック［Ｂ］から構成されるソフトセグメントのガラス転位温度（以下、「Ｔｇ１」ということがある。）が特定の温度範囲にあるブロック共重合体水素化物［Ｄ］からなる中間膜を使用すると、得られる合わせガラスのコインシデンス効果が低減され、遮音性能が向上することを見出し、本発明を完成するに至った。
ここでいうガラス転位温度（以下、「Ｔｇ」ということがある。）は、ブロック共重合体水素化物［Ｄ］の動的粘弾性特性におけるｔａｎδのピークトップ温度から求めた値であり、ブロック共重合体水素化物［Ｄ］のソフトセグメントに由来する低温側のガラス転位温度をＴｇ１、ハードセグメントに由来する高温側のガラス転位温度をＴｇ２とした。【００１２】
かくして本発明によれば、下記（１）〜（４）のブロック共重合体水素化物、変性ブロック共重合体水素化物、それからなるシート、及び合わせガラスが提供される。
（１）芳香族ビニル化合物由来の単量体単位を主成分とする重合体ブロック［Ａ］の２つ以上と、鎖状共役ジエン化合物由来の単量体単位を主成分とする重合体ブロック［Ｂ］の１つ以上とからなるブロック共重合体［Ｃ］を水素化したブロック共重合体水素化物［Ｄ］であって、
動的粘弾性特性における低温側のｔａｎδのピーク温度が−２０〜２０℃にあり、かつ、高温側のｔａｎδのピーク温度が１００℃以上であることを特徴とするブロック共重合体水素化物［Ｄ］。
該ブロック共重合体水素化物［Ｄ］は、重合体ブロック［Ａ］の全量がブロック共重合体全体［C］に占める重量分率をｗＡとし、重合体ブロック［Ｂ］の全量がブロック共重合体全体［C］に占める重量分率をｗＢとしたときに、ｗＡとｗＢとの比（ｗＡ：ｗＢ）が１５：８５〜４０：６０であり、
重合体ブロック［Ｂ］中の鎖状共役ジエン化合物由来の構造単位の内、１，２−および３，４−付加重合由来の構造単位の含有割合が４０重量％以上であるブロック共重合体［Ｃ］の、主鎖及び側鎖の炭素-炭素不飽和結合、並びに、芳香環の炭素−炭素不飽和結合の全不飽和結合の９０％以上が水素化されたものであり、かつ、
重量平均分子量が４０，０００〜２００，０００のものである。
（２）（１）に記載のブロック共重合体水素化物［Ｄ］にアルコキシシリル基が導入されてなる変性ブロック共重合体水素化物［Ｅ］。
（３）ガラス板の間に、（１）に記載のブロック共重合体水素化物［Ｄ］及び／又は（２）に記載の変性ブロック共重合体水素化物［Ｅ］からなるシートの少なくとも１枚を中間膜として介在させ、当該ガラス板を接着一体化してなることを特徴とする合わせガラス。
【発明の効果】
【００１３】
本発明によれば、特定のブロック共重合体水素化物及びそれから成るシートを中間膜として使用した遮音性の改善された合わせガラスが提供される。
【図面の簡単な説明】
【００１４】
【図１】実施例及び比較例で得られた試験片を用いて測定した、周波数に対する音響透過損失のデータを示す図である。
【発明を実施するための形態】
【００１５】
以下、本発明を詳細に説明する。
１．ブロック共重合体水素化物［Ｄ］
本発明のブロック共重合体水素化物［Ｄ］は、その前駆体であるブロック共重合体［Ｃ］の主鎖及び側鎖の炭素-炭素不飽和結合、並びに、芳香環の炭素−炭素不飽和結合の全不飽和結合の９０％以上を水素化して得られるものであって、動的粘弾性特性における低温側のｔａｎδのピーク温度が−２０〜２０℃にあり、かつ、高温側のｔａｎδのピーク温度が１００℃以上であることを特徴とする。
【００１６】
ブロック共重合体［Ｃ］は、２つ以上の重合体ブロック［Ａ］と、１つ以上の重合体ブロック［Ｂ］から構成される。
【００１７】
（重合体ブロック［Ａ］）
重合体ブロック［Ａ］は、芳香族ビニル化合物由来の構造単位を主成分とするものである。重合体ブロック［Ａ］中の、芳香族ビニル化合物由来の構造単位の含有割合は、通常９５重量％以上、好ましくは９８重量％以上である。重合体ブロック［Ａ］中の、芳香族ビニル化合物由来の構造単位以外の成分としては、鎖状共役ジエン化合物由来の構造単位及び／又はその他のビニル化合物由来の構造単位が挙げられる。その含有割合は、５重量％以下、好ましくは２重量％以下である。
重合体ブロック［Ａ］中の鎖状共役ジエン化合物由来の構造単位及び／又はその他のビニル化合物由来の構造単位の含有割合が高くなりすぎると、本発明のブロック共重合体水素化物［Ｄ］のハードセグメントのＴｇ２が低下し、ブロック共重合体水素化物［Ｄ］からなるシートの耐熱性が低下するおそれがある。
ブロック共重合体水素化物［Ｄ］に含まれる２つの重合体ブロック［Ａ］は、上記の範囲を満足すれば互いに同じであっても、異なっていても良い。
【００１８】
（重合体ブロック［Ｂ］）
重合体ブロック［Ｂ］は、鎖状共役ジエン化合物由来の構造単位を主成分とするものである。重合体ブロック［Ｂ］に占める、鎖状共役ジエン化合物由来の構造単位の含有割合は、通常８０重量％以上、好ましくは９０重量％以上、より好ましくは９５重量％以上である。重合体ブロック［Ｂ］中の鎖状共役ジエン化合物由来の構造単位以外の成分としては、芳香族ビニル化合物由来の構造単位及び／又はその他のビニル化合物由来の構造単位が挙げられる。その含有割合は、通常２０重量％以下、好ましくは１０重量％以下、より好ましくは５重量％以下である。
【００１９】
重合体ブロック［Ｂ］は、鎖状共役ジエン化合物の一部が、１，２結合及び／又は３，４結合で重合した構造単位（１，２−および３，４−付加重合由来の構造単位）を有し、残部は１，４結合（１，４−付加重合由来の構造単位）で重合した構造単位を有するものである。１，２結合及び／又は３，４結合で重合した鎖状共役ジエン化合物由来の構造単位の割合は、重合体ブロック［Ｂ］中の鎖状共役ジエン化合物由来の構造単位全体に対して通常４０〜８０重量％、好ましくは５０〜７５重量％、より好ましくは５５〜７０重量％である。１，２結合及び／又は３，４結合で重合した鎖状共役ジエン化合物由来の構造単位の含有割合を上記の範囲とすることにより、本発明のブロック共重合体水素化物［Ｄ］のソフトセグメントに由来するＴｇ１を−２０〜２０℃の範囲に制御することができ、通常の使用温度領域で遮音性能が発現するようになる。
【００２０】
（芳香族ビニル化合物）
芳香族ビニル化合物としては、スチレン；α−メチルスチレン、２−メチルスチレン、３−メチルスチレン、４−メチルスチレン、２，４−ジイソプロピルスチレン、２，４−ジメチルスチレン、４−ｔ−ブチルスチレン、５−ｔ−ブチル−２−メチルスチレン等の、置換基として炭素数１〜６のアルキル基を有するスチレン類；４−クロロスチレン、ジクロロスチレン、４−モノフルオロスチレン等の、置換基としてハロゲン原子を有するスチレン類；４−メトキシスチレン等の、置換基として炭素数１〜６のアルコキシ基を有するスチレン類；４−フェニルスチレン等の、置換基としてアリール基を有するスチレン類；１−ビニルナフタレン、２−ビニルナフタレン等のビニルナフタレン類；等が挙げられる。これらの中でも、吸湿性の観点から、スチレン、置換基として炭素数１〜６のアルキル基を有するスチレン類等の、極性基を含有しない芳香族ビニル化合物が好ましく、工業的な入手の容易さから、スチレンが特に好ましい。
【００２１】
（鎖状共役ジエン化合物）
鎖状共役ジエン化合物としては、１，３−ブタジエン、イソプレン、２，３−ジメチル−１，３−ブタジエン、１，３−ペンタジエン等が挙げられ、吸湿性の観点から、極性基を含有しない鎖状共役ジエン系化合物が好ましく、工業的な入手の容易さから、１，３−ブタジエン、イソプレンがより好ましく、ブロック共重合体水素化物［Ｄ］のソフトセグメントのＴｇ１を−２０〜２０℃の範囲に制御し易いことからイソプレンが特に好ましい。
【００２２】
（その他のビニル化合物）
その他のビニル化合物としては、鎖状ビニル化合物や環状ビニル化合物が挙げられる。例えば、ニトリル基、アルコキシカルボニル基、ヒドロキシカルボニル基、又はハロゲン基を有していてもよいビニル化合物、不飽和の環状酸無水物、不飽和イミド化合物等が挙げられる。これらの中でも、吸湿性の観点から、エチレン、プロピレン、１−ブテン、１−ペンテン、１−ヘキセン、１−ヘプテン、１−オクテン、１−ノネン、１−デセン、１−ドデセン、１−エイコセン、４−メチル−１−ペンテン、４，６−ジメチル−１−ヘプテン等の炭素数２〜２０の鎖状オレフィン；ビニルシクロヘキサン、４−ビニルシクロヘキセン、ノルボルネン等の炭素数５〜２０の環状オレフィン；等の、極性基を含有しないものが好ましく、炭素数２〜２０の鎖状オレフィンがより好ましく、エチレン、プロピレンが特に好ましい。
【００２３】
（ブロック共重合体［Ｃ］）
本発明のブロック共重合体水素化物［Ｄ］の前駆体であるブロック共重合体［Ｃ］は、少なくとも２つの重合体ブロック［Ａ］と少なくとも１つの重合体ブロック［Ｂ］を含有する高分子である。ブロック共重合体［Ｃ］中の重合体ブロック［Ａ］の数は、通常３個以下、好ましくは２個であり、重合体ブロック［Ｂ］の数は、通常２個以下、好ましくは１個である。
【００２４】
また、Ｍｗ（Ａ）ｍａｘは、通常８，０００〜５０，０００、好ましくは９，０００〜４０，０００、より好ましくは１０，０００〜３０，０００である。Ｍｗ（Ａ）ｍａｘをこの範囲とすることにより、本発明のブロック共重合体水素化物［Ｄ］のハードセグメントに由来するＴｇ２を１００℃以上にすることができ、耐熱性が良好になる。
【００２５】
ブロック共重合体［Ｃ］のブロックの形態は、特に限定されず、鎖状型ブロックでもラジアル型ブロックでも良いが、鎖状型ブロックであるのが機械的強度に優れ好ましい。ブロック共重合体［Ｃ］の最も好ましい形態は、重合体ブロック［Ｂ］の両端に重合体ブロック［Ａ］が結合したトリブロック共重合体（[Ａ]−[Ｂ]−[Ａ]）である。
【００２６】
ブロック共重合体［Ｃ］中の、全重合体ブロック［Ａ］がブロック共重合体［Ｃ］に占める重量分率をｗＡとし、重合体ブロック［Ｂ］がブロック共重合体［Ｃ］に占める重量分率をｗＢとした時に、ｗＡとｗＢとの比（ｗＡ：ｗＢ）は、１５：８５〜４０：６０、好ましくは１７：８３〜３５：６５、より好ましくは２０：８０〜３０：７０である。ｗＢが小さすぎる場合は、本発明のブロック共重合体水素化物［Ｄ］の遮音性能が低下する懸念がある。ｗＢが多すぎる場合は、耐熱性が低下する懸念がある。
【００２７】
ブロック共重合体［Ｃ］の分子量は、テトラヒドロフラン（ＴＨＦ）を溶媒とするゲル・パーミエーション・クロマトグラフィー（ＧＰＣ）により測定されるポリスチレン換算の重量平均分子量（Ｍｗ）で、通常４０，０００〜２００，０００、好ましくは５０，０００〜１７０，０００、より好ましくは６０，０００〜１５０，０００である。また、ブロック共重合体［Ｃ］の分子量分布（Ｍｗ／Ｍｎ）は、好ましくは３以下、より好ましくは２以下、特に好ましくは１．５以下である。
【００２８】
ブロック共重合体［Ｃ］の製造方法としては、例えば、リビングアニオン重合等の方法により、芳香族ビニル化合物を主成分として含有するモノマー混合物（ａ）と鎖状共役ジエン系化合物を主成分として含有するモノマー混合物（ｂ）を交互に重合させる方法；芳香族ビニル化合物を主成分として含有するモノマー混合物（ａ）と鎖状共役ジエン系化合物を主成分として含有するモノマー混合物（ｂ）を順に重合させた後、重合体ブロック［Ｂ］の末端同士を、カップリング剤によりカップリングさせる方法；等が挙げられる。
ここで、モノマー混合物（ａ）は、芳香族ビニル化合物を、混合物（ａ）全体に対し、通常９５重量％以上、好ましくは９８重量％以上含有するものである。また、モノマー混合物（ｂ）は、混合物（ｂ）全体に対し、鎖状共役ジエン化合物を、通常８０重量％以上、好ましくは９０重量％以上、より好ましくは９５重量％以上含有するものである。
【００２９】
用いるカップリング剤は、特に限定されない。例えば、１，２−ジブロモエタン、メチルジクロロシラン、トリクロロシラン、メチルトリクロロシラン、テトラクロロシラン、テトラメトキシシラン、ジビニルベンゼン、アジピン酸ジエチル、アジピン酸ジオクチル、ベンゼン−１，２，４−トリイソシアナート、トリレンジイソシアナート、エポキシ化１，２−ポリブタジエン、エポキシ化アマニ油、テトラクロロゲルマニウム、テトラクロロスズ、ブチルトリクロロスズ、ブチルトリクロロシラン、ジメチルクロロシラン、１，４−クロロメチルベンゼン、ビス（トリクロロシリル）エタン等が挙げられる。
【００３０】
ブロック共重合体［Ｃ］中の重合体ブロック［Ｂ］は、鎖状共役ジエン化合物及び必要に応じて芳香族ビニル化合物及びその他のビニル化合物を、ランダム化剤として電子供与原子を有する特定の化合物の存在下で重合させることにより、３，４結合及び／又は１，２結合で重合した鎖状共役ジエン化合物由来の構造単位の含有量を増加させたランダム共重合体ブロックである。３，４結合及び／又は１，２結合で重合した鎖状共役ジエン化合物由来の単量体単位の含有量はランダム化剤の添加量により制御することができる。
【００３１】
電子供与原子を有する化合物としては、酸素（Ｏ）、窒素（Ｎ）等の電子供与原子を有する化合物が好ましい。電子供与原子を有する化合物としては、エーテル化合物、第３級アミン化合物、ホスフィン化合物等が挙げられる。これらの化合物の中でも、ランダム共重合体ブロックの分子量分布を小さくすることができ、その水素添加反応を阻害し難い観点から、エーテル化合物が好ましい。
【００３２】
電子供与原子を有する化合物の具体例としては、ジエチルエーテル、ジイソプロピルエーテル、ジブチルエーテル、テトラヒドロフラン、エチレングリコールジメチルエーテル、エチレングリコールジエチルエーテル、エチレングリコールジイソプロピルエーテル、エチレングリコールジブチルエーテル、エチレングリコールメチルフェニルエーテル、プロピレングリコールジメチルエーテル、プロピレングリコールジエチルエーテル、プロピレングリコールジイソプロピルエーテル、プロピレングリコールジブチルエーテル、ジ（２−テトラヒドロフリル）メタン、ジエチレングリコールジブチルエーテル、ジプロピレングリコールジブチルエーテル、テトラメチルエチレンジアミン等を挙げることができる。これらの電子供与原子を有する化合物は、鎖状共役ジエン化合物の量１００重量部に対して、通常０．００１〜１０重量部、好ましくは０．０１〜１重量部の割合で用いられる。
【００３３】
（ブロック共重合体水素化物［Ｄ］）
本発明のブロック共重合体水素化物［Ｄ］は、上記のブロック共重合体［Ｃ］の主鎖及び側鎖の炭素−炭素不飽和結合、並びに芳香環の炭素−炭素不飽和結合を水素化したものである。ブロック共重合体水素化物［Ｄ］の主鎖及び側鎖の炭素−炭素不飽和結合、並びに芳香環の炭素−炭素不飽和結合の全不飽和結合に対する水素化率は通常９０％以上、好ましくは９５％以上、より好ましくは９９％以上である。水素化率が高いほど、成形体の耐候性、耐熱性及び透明性が良好である。
ブロック共重合体水素化物［Ｄ］の主鎖及び側鎖の炭素−炭素不飽和結合、並びに芳香環の炭素−炭素不飽和結合の全不飽和結合に対する水素化率は通常９０％以上、好ましくは９５％以上、より好ましくは９９％以上である。水素化率が高いほど、成形体の耐候性、耐熱性及び透明性が良好である。
また、ブロック共重合体水素化物[Ｄ]の、共役ジエンに由来する炭素−炭素不飽和結合の水素化率は、通常９０％以上、好ましくは９５％以上、より好ましくは９８％以上である。また、芳香族ビニル化合物に由来する芳香環の炭素−炭素不飽和結合の水素化率は、通常９０％以上、好ましくは９５％以上、より好ましくは９８％以上である。
【００３４】
ブロック共重合体水素化物［Ｄ］の水素化率は、１Ｈ−ＮＭＲやＧＰＣによるＵＶ検出器とＲＩ検出器とのピーク面積の比較等により求めることができる。
【００３５】
不飽和結合の水素化方法や反応形態等は特に限定されず、公知の方法にしたがって行えばよいが、水素化率を高くでき、重合体鎖切断反応の少ない水素化方法が好ましい。このような水素化方法としては、例えば、ＷＯ２０１１／０９６３８９号パンフレット、ＷＯ２０１２／０４３７０８号パンフレット等に記載された方法を挙げることができる。
【００３６】
水素化反応終了後においては、水素化触媒及び／又は重合触媒を反応溶液から除去した後、得られた溶液からブロック共重合体水素化物［Ｄ］を回収することができる。回収されたブロック共重合体水素化物［Ｄ］の形態は限定されるものではないが、通常はペレット形状にして、その後のシートの成形加工や変性反応に供することができる。
【００３７】
ブロック共重合体水素化物［Ｄ］の分子量は、ＴＨＦを溶媒としたＧＰＣにより測定されるポリスチレン換算の重量平均分子量（Ｍｗ）で、通常４０，０００〜２００，０００、好ましくは５０，０００〜１７０，０００、より好ましくは６０，０００〜１５０，０００である。また、ブロック共重合体水素化物［Ｄ］の分子量分布（Ｍｗ／Ｍｎ）は、好ましくは３以下、より好ましくは２以下、特に好ましくは１．５以下にする。Ｍｗ及びＭｗ／Ｍｎが上記範囲となるようにすると、成形したシートの耐熱性や機械的強度が良好である。
【００３８】
ブロック共重合体［Ｃ］において、重合体ブロック［Ａ］及び／又は重合体ブロック［Ｂ］が複数存在する際、重合体ブロック［Ａ］の中で、重量平均分子量が最大の重合体ブロックの重量平均分子量をＭｗ（Ａ）ｍａｘ、重量平均分子量が最少の重合体ブロックの重量平均分子量をＭｗ（Ａ）ｍｉｎとし、重合体ブロック［Ｂ］の中で、重量平均分子量が最大の重合体ブロックの重量平均分子量をＭｗ（Ｂ）ｍａｘ、重量平均分子量が最少の重合体ブロックの重量平均分子量をＭｗ（Ｂ）ｍｉｎとしたとき、Ｍｗ（Ａ）ｍａｘとＭｗ（Ａ）ｍｉｎとの比（Ｍｗ（Ａ）ｍａｘ／Ｍｗ（Ａ）ｍｉｎ）、及びＭｗ（Ｂ）ｍａｘとＭｗ（Ｂ）ｍｉｎとの比（Ｍｗ（Ｂ）ｍａｘ／Ｍｗ（Ｂ）ｍｉｎ）は、それぞれ５．０以下、好ましくは４．０以下、より好ましくは３．０以下である。Ｍｗ（Ａ）ｍａｘとＭｗ（Ａ）ｍｉｎの比が５を超える場合は、ブロック共重合体水素化物［Ｄ］の弾性率が高くなるが、機械的強度が脆くなるおそれがある。
Ｍｗ（Ｂ）ｍａｘとＭｗ（Ｂ）ｍｉｎの比が５を超える場合は、高温側のガラス転位温度Ｔｇ２が低下し、耐熱性が低下する。
【００３９】
２．アルコキシシリル基を有する変性ブロック共重合体水素化物［Ｅ］
本発明のアルコキシシリル基を有する変性ブロック共重合体水素化物（以下、変性ブロック共重合体水素化物［Ｅ］」ということがある。）は、前記のブロック共重合体水素化物［Ｄ］にアルコキシシリル基が導入されたものである。アルコキシシリル基を導入することにより、ガラス等の無機物や金属等に対する接着性が付与される。
【００４０】
アルコキシシリル基としては、トリメトキシシリル基、トリエトキシシリル基、トリプロポキシシリル基等のトリアルコキシシリル基；メチルジメトキシシリル基、メチルジエトキシシリル基、エチルジメトキシシリル基、エチルジエトキシシリル基、プロピルジメトキシシリル基、プロピルジエトキシシリル基等のアルキルジアルコキシシリル基；ジメチルメトキシシリル基、ジメチルエトキシシリル基、ジエチルメトキシシリル基、ジエチルエトキシシリル基、ジプロピルメトキシシリル基、ジプロピルエトキシシリル基等のジアルキルアルコキシシリル基；フェニルジメトキシシリル基、フェニルジエトキシシリル基等のアリールジアルコキシシリル基；等が挙げられる。これらの中でも、製造原料の入手容易性等の観点から、トリアルコキシシル基、アルキルジアルコキシシリル基が好ましい。
【００４１】
アルコキシシリル基は、上記ブロック共重合体水素化物［Ｄ］に直接結合していても、２価の有機基を介して結合していても良い。２価の有機基としては、メチレン基、エチレン基、プロピレン基、トリメチレン基等の炭素数１〜１０のアルキレン基；１，４−フェニレン基、１，４−ナフタレン基等の炭素数６〜２０のアリーレン基；−Ｃ（＝Ｏ）−Ｏ−、−Ｏ−Ｃ（＝Ｏ）−等のエステル基；−Ｃ（＝Ｏ）−；及びこれらの組み合わせ；等が挙げられる。
【００４２】
アルコキシシリル基の導入量は、通常、ブロック共重合体水素化物［Ｄ］の１００重量部に対し、０．１〜１０重量部、好ましくは０．２〜５重量部、より好ましくは０．３〜３重量部である。アルコキシシリル基の導入量が少なすぎると、ガラス用接着シートとした場合にガラスとの接着性が不十分となり、アルコキシシリル基の導入量が多すぎると、微量の水分等で分解されたアルコキシシリル基同士の架橋度が高くなり、ガラスとの接着性が低下し易くなるという問題を生じる。
アルコキシシリル基の導入量は、例えば、１Ｈ−ＮＭＲスペクトル（導入量が少ない場合は積算回数を増やす）を測定し、該当するシグナルの面積比から算出することができる。
【００４３】
変性ブロック共重合体水素化物［Ｅ］の製造方法は特に限定されない。変性ブロック共重合体水素化物［Ｅ］は、例えば、有機過酸化物の存在下に、ブロック共重合体水素化物［Ｄ］とエチレン性不飽和シラン化合物とを反応させることにより得ることができる。
【００４４】
用いるエチレン性不飽和シラン化合物としては、有機過酸化物の存在下で、ブロック共重合体水素化物［Ｄ］とグラフト重合し、ブロック共重合体水素化物［Ｄ］にアルコキシシリル基を導入できるものであれば、特に限定されない。
【００４５】
エチレン性不飽和シラン化合物としては、例えば、ビニルトリメトキシシラン、ビニルトリエトキシシラン、ジメトキシメチルビニルシラン、ジエトキシメチルビニルシラン等のビニル基を有するアルコキシシラン；アリルトリメトキシシラン、アリルトリエトキシシラン等のアリル基を有するアルコキシシラン；ｐ−スチリルトリメトキシシラン、ｐ−スチリルトリエトキシシラン等のｐ−スチリル基を有するアルコキシシラン；３−メタクリロキシプロピルトリメトキシシラン、３−メタクリロキシプロピルメチルジメトキシシラン、３−メタクリロキシプロピルトリエトキシシラン、３−メタクリロキシプロピルメチルジエトキシシラン等の３−メタクリロキシプロピル基を有するアルコキシシラン；３−アクリロキシプロピルトリメトキシシラン、３−アクリロキシプロピルトリエトキシシラン等の３−アクリロキシプロピル基を有するアルコキシシラン；２−ノルボルネン−５−イルトリメトキシシラン等の２−ノルボルネン−５−イル基を有するアルコキシシラン；等が挙げられる。
【００４６】
これらの中でも、得られる変性ブロック共重合体水素化物［Ｅ］の低吸湿性の観点から、ビニルトリメトキシシラン、ビニルトリエトキシシラン、ジメトキシメチルビニルシラン、ジエトキシメチルビニルシラン、アリルトリメトキシシラン、アリルトリエトキシシラン、ｐ−スチリルトリメトキシシランが好ましい。これらのエチレン性不飽和シラン化合物は、１種単独で、あるいは２種以上を組み合わせて使用してもよい。
エチレン性不飽和シラン化合物の使用量は、ブロック共重合体水素化物［Ｄ］の１００重量部に対して、通常０．１〜１０重量部、好ましくは０．２〜５重量部、より好ましくは０．３〜３重量部である。
【００４７】
用いる有機過酸化物としては、ラジカル反応開始剤として機能するものであれば、特に限定されず、例えば、ジベンゾイルパーオキシド、ｔ−ブチルパーオキシアセテート、２，２−ジ−（ｔ−ブチルパーオキシ）ブタン、ｔ−ブチルパーオキシベンゾエート、ｔ−ブチルクミルパーオキシド、ジクミルパーオキサイド、ジ−ｔ−ヘキシルパーオキシド、２，５−ジメチル−２，５−ジ（ｔ−ブチルパーオキシ）ヘキサン、ジ−ｔ−ブチルパーオキシド、２，５−ジメチル−２，５−ジ（ｔ−ブチルパーオキシ）ヘキセン−３、ｔ−ブチルヒドロパーオキシド、ｔ−ブチルパーオキシイソブチレート、ラウロイルパーオキシド、ジプロピオニルパーオキシド、ｐ−メンタンハイドロパーオキサイド等が挙げられる。これらは、１種単独で、あるいは２種以上を組み合わせて使用してもよい。
【００４８】
本発明においては、これらの中でも、１分間半減期温度が１７０〜２００℃のものが好ましい。具体的には、ｔ−ブチルクミルパーオキシド、ジクミルパーオキサイド、ジ−ｔ−ヘキシルパーオキシド、２，５−ジメチル−２，５−ジ（ｔ−ブチルパーオキシ）ヘキサン、ジ−ｔ−ブチルパーオキシド、２，５−ジメチル−２，５−ジ（ｔ−ブチルパーオキシ）ヘキセン−３等が好適に用いられる。
有機過酸化物の使用量は、ブロック共重合体水素化物１００重量部に対して、通常０．０１〜３．０重量部、好ましくは０．２〜２．０重量部、より好ましくは０．３〜１．０重量部である。
【００４９】
有機過酸化物の存在下、ブロック共重合体水素化物［Ｄ］とエチレン性不飽和シラン化合物とを反応させる方法は、特に限定されないが、二軸混練機のような、連続して加熱混練及び押出しができる装置を用いる方法が好ましい。例えば、ブロック共重合体水素化物［Ｄ］、エチレン性不飽和シラン化合物及び有機過酸化物を含む混合物を、二軸混練機にてブロック共重合体水素化物［Ｄ］の溶融温度以上で加熱溶融させて、所望の時間混練することにより、目的物である変性ブロック共重合体水素化物［Ｅ］を得ることができる。
【００５０】
加熱混練温度は、通常１８０〜２３０℃、好ましくは１９０〜２１０℃、より好ましくは２００〜２１０℃である。この温度範囲であれば、ブロック共重合体水素化物［Ｄ］が適度な溶融粘度を有するため、混練が容易であり、また、アルコキシシリル基が反応することなく維持されるため好ましい。
加熱混練時間は、通常０．３〜５分、好ましくは０．５〜３分、より好ましくは０．７〜２分程度である。混練時間は使用する有機過酸化物の通常８０％以上、好ましくは９０％以上、より好ましくは９５％以上が分解するような時間となるように適宜決定することができる。有機過酸化物の分解する割合は、過酸化物の所定温度における半減期の数値により推算することができる。
二軸混練機、短軸押出し機等の連続混練設備を使用する場合は、滞留時間が上記範囲になるようにして、連続的に混練、押出しをすればよい。
【００５１】
変性ブロック共重合体水素化物［Ｅ］の分子量は、導入されるアルコキシシリル基の量が少ないため、原料として用いたブロック共重合体水素化物［Ｄ］の分子量と実質的には変わらない。一方、過酸化物の存在下で、エチレン性不飽和シラン化合物と反応させるため、重合体の架橋反応、切断反応が併発し、変性ブロック共重合体水素化物［Ｅ］の分子量分布の値は大きくなる。
変性ブロック共重合体水素化物［Ｅ］の分子量は、ＴＨＦを溶媒としたＧＰＣにより測定されるポリスチレン換算の重量平均分子量（Ｍｗ）で、通常４０，０００〜２００，０００、好ましくは５０，０００〜１５０，０００、より好ましくは６０，０００〜１００，０００である。また、分子量分布（Ｍｗ／Ｍｎ）は、好ましくは３．５以下、より好ましくは２．５以下、特に好ましくは２．０以下である。Ｍｗ及びＭｗ／Ｍｎが上記範囲となるようにすると、変性ブロック共重合体水素化物［Ｅ］で成形したシートを中間膜として使用した合わせガラスの耐熱性や機械的強度が維持される。
【００５２】
（配合剤）
本発明のブロック共重合体水素化物［Ｄ］及び／又は変性ブロック共重合体水素化物［Ｅ］は、樹脂に一般的に配合される各種の配合剤を配合した樹脂組成物として用いることができる。好ましい配合剤としては、柔軟性、接着温度の低下及び金属との接着性等を調整するための軟化剤及び粘着付与剤；耐熱安定性、耐光安定性、加工性等を高めるための、酸化防止剤、紫外線吸収剤、光安定剤、及びブロッキング防止剤；等が挙げられる。
【００５３】
軟化剤の具体例としては、ポリイソブチレン、ポリブテン、ポリ−４−メチルペンテン、ポリ−１−オクテン、エチレン・α−オレフィン共重合体等の低分子量体及びその水素化物；ポリイソプレン、ポリイソプレン−ブタジエン共重合体等の低分子量体及びその水素化物等が挙げられる。軟化剤は１種単独で、あるいは２種以上を組み合わせて用いることができる。
【００５４】
粘着付与剤の具体例としては、ロジン系樹脂；テルペン系樹脂；クマロン・インデン樹脂；スチレン系樹脂；脂肪族系、脂環族系又は芳香族系の石油樹脂；及びそれらの水素添加物等が挙げられる。これらの粘着付与剤は１種単独で、あるいは２種以上を組み合わせて用いることができる。
【００５５】
酸化防止剤、紫外線吸収剤、光安定剤、ブロッキング防止剤等は、それぞれ１種単独で、あるいは２種以上を組み合わせて用いることができる。酸化防止剤としては、リン系酸化防止剤、フェノ−ル系酸化防止剤、硫黄系酸化防止剤等が挙げられる。紫外線吸収剤としては、オキシベンゾフェノン系化合物、ベンゾトリアゾール系化合物、サリチル酸エステル系化合物、ベンゾフェノン系化合物、ベンゾトリアゾール系化合物、アクリロニトリル系化合物、トリアジン系化合物、ニッケル錯塩系化合物、無機粉体等が挙げられる。光安定剤としてはヒンダードアミン系光安定剤が挙げられる。
これら配合剤のトータルの配合量は、樹脂組成物全体に対して、通常０．０１重量％〜５重量＆、好ましくは０．０５重量％〜３重量％である。
【００５６】
ブロック共重合体水素化物［Ｄ］及び／又は変性ブロック共重合体水素化物［Ｅ］に配合剤を添加する方法としては、特に限定されず、公知の方法が採用できる。例えば、二軸混錬機、ロール、ブラベンダー、押出機等でブロック共重合体水素化物［Ｄ］及び／又は変性ブロック共重合体水素化物［Ｅ］を溶融状態にして、各種配合剤を添加し、混練する方法が挙げられる。
【００５７】
３．ブロック共重合体水素化物［Ｄ］及び／又は変性ブロック共重合体水素化物［Ｅ］からなるシート
本発明のブロック共重合体水素化物［Ｄ］及び／又は変性ブロック共重合体水素化物［Ｅ］からなるシート（以下、シート［Ｆ］ということがある。）は、上記のブロック共重合体水素化物［Ｄ］及び／又は変性ブロック共重合体水素化物［Ｅ］を溶融押出し成形等の方法によりシート状に成形されたものである。シート［Ｆ］の厚さは、通常、０．１〜１０ｍｍ、好ましくは０．２〜５ｍｍ、より好ましくは０．３〜２ｍｍである。
【００５８】
本発明のシート［Ｆ］は、通常、ブロック共重合体水素化物［Ｄ］及び／又は変性ブロック共重合体水素化物［Ｅ］を、押出機によって溶融させて、当該押出機に取り付けられたＴダイからフィルム状に押出し、押出されたシートを少なくとも１つの冷却ロールに密着させて成形して引き取る方法で成形されるものである。
【００５９】
溶融押出し成形での成形条件は、使用するブロック共重合体水素化物［Ｄ］及び／又は変性ブロック共重合体水素化物［Ｅ］の組成や分子量等に合わせて適宜選択される。
押出し機のシリンダー温度は、通常１７０〜２６０℃、より好ましくは１８０〜２５０℃の範囲で設定される。
シート引取り機の冷却ロールの温度は、通常５０〜２００℃、好ましくは７０〜１８０℃の範囲で設定される。
成形されたシート［Ｆ］は、ロール状に巻いたり、切断して枚葉にして、ガラス板や金属板の貼り合わせ用中間膜、制震材等に利用することができる。
【００６０】
溶融押出しされるシート［Ｆ］の厚さは、適宜選定することができる。例えば、自動車用の合わせガラスに遮音性を付与する観点からは、中間膜の厚さは、通常０．２〜２ｍｍ、好ましくは０．３〜１．５ｍｍである。この範囲にある場合、厚さ０．７〜２．２ｍｍの２枚のガラスを貼り合わせてコインシデンス効果を低減し、同時に経済性にも好ましい。
【００６１】
４．合わせガラス
本発明の合わせガラスは、少なくとも２枚のガラス板の間に、本発明のブロック共重合体水素化物［Ｄ］及び／又は変性ブロック共重合体水素化物［Ｅ］からなるシート［Ｆ］を介在させ、積層一体化させてなる合わせガラス（以下、合わせガラス［Ｇ］ということがある。）である。
【００６２】
変性ブロック共重合体水素化物［Ｅ］からなるシート［Ｆ］は、ガラスとの強固な接着性を有するため、特別な接着剤を使用することなくガラス板と貼り合わせることができる。
ブロック共重合体水素化物［Ｄ］からなるシート［Ｆ］は、ガラスに対する接着性は弱いため、接着剤を介してガラス板と貼り合わせることが望ましい。接着剤としては本発明の変性ブロック共重合体水素化物［Ｅ］が好ましいが、本発明の変性ブロック共重合体水素化物［Ｅ］以外の、例えばＷＯ２０１２／０４３７０８号パンフレット、ＷＯ２０１３／１７６２５８号パンフレット等に記載されている変性ブロック共重合体水素化物等も好ましく使用できる。
【００６３】
本発明の合わせガラスは、少なくとも、第１のガラス板、ブロック共重合体水素化物［Ｄ］及び／又は変性ブロック共重合体水素化物［Ｅ］からなるシート［Ｆ］、及び第２のガラス板の順に積層してなる合わせガラスである。また、ガラス板とブロック共重合体水素化物［Ｄ］及び／又は変性ブロック共重合体水素化物［Ｅ］からなるシート［Ｆ］の間に接着剤層が有っても良い。
【００６４】
好ましい層構成は、ガラス／変性ブロック共重合体水素化物［Ｅ］／ガラス、ガラス／ブロック共重合体水素化物［Ｄ］／ガラス、ガラス／変性ブロック共重合体水素化物［Ｅ］／ブロック共重合体水素化物［Ｄ］／変性ブロック共重合体水素化物［Ｅ］／ガラス、ガラス／接着剤層／ブロック共重合体水素化物［Ｄ］／接着剤層／ガラス、ガラス／接着剤層／変性ブロック共重合体水素化物［Ｅ］／接着剤層／ガラス、ガラス／変性ブロック共重合体水素化物（ソフトセグメントに由来するＴｇ１が−５０℃付近であるもの）／ブロック共重合体水素化物［Ｄ］／変性ブロック共重合体水素化物（ソフトセグメントに由来するＴｇ１が−５０℃付近であるもの）／ガラス、等である。ここで、「−５０℃付近」は、−５５℃から−４５℃の温度を意味する。
【００６５】
本発明の合わせガラスにおいて、用いる第１のガラス板と第２のガラス板同士は、厚みや材質等が互いに同一であっても、相異なっていてもよい。
使用するガラス板の厚みは特に限定されないが、通常０．５〜４ｍｍ、好ましくは０．７〜３ｍｍ、より好ましくは１．０〜２．５ｍｍである。また例えば、厚さ１．０ｍｍのガラス板（第１のガラス板）／変性ブロック共重合体水素化物［Ｅ］／厚さ０．７ｍｍの薄膜ガラス板（第２のガラス板）のように、異なる厚みのガラス板を使用することもできる。
【００６６】
使用するガラス板の材質は特に限定されない。例えば、アルミノシリケート酸ガラス、アルミノホウケイ酸ガラス、ウランガラス、カリガラス、ケイ酸ガラス、結晶化ガラス、ゲルマニウムガラス、石英ガラス、ソーダガラス、鉛ガラス、バリウム瑚珪酸ガラス、瑚珪酸ガラス等が挙げられる。
【００６７】
本発明の合わせガラスを製造するには、少なくとも、第１のガラス板、ブロック共重合体水素化物［Ｄ］及び／又は変性ブロック共重合体水素化物［Ｅ］からなるシート［Ｆ］、第２のガラス板をこの順に重ねて積層物を得、このものを減圧可能な耐熱性の樹脂製袋に入れて脱気後、オートクレーブを使用して、加熱加圧下で接着させる方法；前記積層物を真空ラミネータを用いて加熱減圧下で接着させる方法；等が適用できる。
【００６８】
本発明の合わせガラスは、吸湿性及び透湿性が小さいブロック共重合体水素化物［Ｄ］及び/又は変性ブロック共重合体水素化物［Ｅ］からなる中間膜を使用することを特徴とする。従って、合わせガラス端面の遮水処理を施すことなく、高温高湿度環境下で使用した場合であっても、ガラスと中間膜の界面の剥離や白化する等の不具合が発生することが少ない。
【００６９】
本発明の合わせガラスは、自動車の窓ガラス、建築物の窓ガラス、屋根用ガラス、部屋用遮音仕切り壁、自動車のリヤガラスやサンルーフ用ガラス、鉄道車両や船舶用の窓ガラス等として有用である。
【実施例】
【００７０】
以下に、本発明を実施例によりさらに詳細に説明するが、本発明は以下の実施例のみに限定されるものではない。なお部及び％は特に断りのない限り重量基準である。【００７１】
本実施例における評価は、以下の方法によって行う。
（１）重量平均分子量（Ｍｗ）及び分子量分布（Ｍｗ／Ｍｎ）
ブロック共重合体及びブロック共重合体水素化物の分子量は、テトラヒドロフランを溶離液とするゲルパーミエーションクロマトグラフィ（ＧＰＣ）による標準ポリスチレン換算値として、３８℃において測定した。
測定装置として、東ソー社製、ＨＬＣ８０２０ＧＰＣを用いた。
（２）重合体ブロック［Ｂ］中の鎖状共役ジエン化合物由来の構造単位の内、１，２−および３，４−付加重合由来の構造単位の割合
重合体ブロック［Ｂ］中の鎖状共役ジエン化合物由来の構造単位の内、１，２−および３，４−付加重合由来の構造単位の割合は、ブロック共重合体［Ｃ］の１Ｈ−ＮＭＲスペクトル（重クロロホルム中）から、ポリマー主鎖にある炭素−炭素不飽和結合部の炭素に結合した１Ｈと、ポリマー側鎖にある炭素−炭素不飽和結合部の炭素に結合した１Ｈの比率から算出した。
（３）水素化率
ブロック共重合体水素化物［Ｄ］の水素化率は、前駆体であるブロック共重合体［Ｃ］の芳香族ビニル化合物由来の繰り返し単位に含まれる芳香環の炭素−炭素不飽和結合及び鎖状共役ジエン由来の繰り返し単位に含まれる炭素−炭素不飽和結合の合計に対して水素化された炭素−炭素結合の割合である。
ブロック共重合体水素化物［Ｄ］の水素化率は、１Ｈ−ＮＭＲスペクトル又はＧＰＣ分析により算出される。水素化率９９％以下の領域は、１Ｈ−ＮＭＲスペクトルを測定して算出し、９９％を超える領域は、ＧＰＣ分析により、ＵＶ検出器とＲＩ検出器によるピーク面積の比率から算出した。【００７２】
（４）ガラス転移温度（Ｔｇ）
ブロック共重合体水素化物［Ｄ］又は変性ブロック共重合体水素化物［Ｅ］をプレス成形して、長さ５０ｍｍ、幅１０ｍｍ、厚さ１ｍｍの試験片を作製した。この試験片を用いて、ＪＩＳ−Ｋ７２４４−４法に基づき、粘弾性測定装置（ティー・エイ・インスツルメント・ジャパン社製、ＡＲＥＳ）を使用して、−１００℃から＋１５０℃の範囲で、昇温速度５℃／分で動的粘弾性特性を測定した。損失正接ｔａｎδの低温側のピークトップ温度から、ソフトセグメントに由来するガラス転移温度Ｔｇ１、高温側のピークトップ温度から、ハードセグメントに由来するガラス転移温度Ｔｇ２を求めた。
（５）遮音性
ブロック共重合体水素化物［Ｄ］又は変性ブロック共重合体水素化物［Ｅ］を押出し成形して得られたシートから、長さ３００ｍｍ、幅２５ｍｍの試験片を切り出した。この試験片を用いて、長さ３００ｍｍ、幅２５ｍｍ、厚さ１．２ｍｍの２枚の青板ガラスの間に、１枚もしくは多数枚の試験片を挟持させて音響透過損失測定用の合わせガラス試験片を作製した。
この合わせガラス試験片を用いて、ＪＩＳ−Ｋ７３９１法に基づき、振動減衰試験装置（リオン社製）を使用して、中央加振法により周波数に対応した損失係数を測定した。ここで求めた損失係数と、合わせガラス試験片の共振周波数との比から、周波数に対応した音響透過損失を求めた。
遮音性は、合わせガラス試験片が、周波数２０００〜４０００Ｈｚの範囲で音響透過損失の値が３５ｄＢを下まわる領域が無い場合を○（良好）、３５ｄＢを下まわる領域が有る場合を×（不良）と評価した。
（６）耐熱性
ブロック共重合体水素化物［Ｄ］又は変性ブロック共重合体水素化物［Ｅ］を押出し成形して得られたシートから、長さ３００ｍｍ、幅３００ｍｍの試験片を切り出した。この試験片を用いて、長さ３００ｍｍ、幅３００ｍｍ、厚さ１．２ｍｍの２枚の青板ガラスの間に、１枚もしくは多数枚の試験片を挟持させて合わせガラス試験片を作製した。
この合わせガラス試験片を用いて、ＪＩＳ−Ｒ３２１２法に準じて、沸騰水中（１００℃）で、鉛直の状態に浸漬し、２時間保持した後、外観変化の目視評価を行った。
合わせガラスの耐熱性は、合わせガラス試験片に、ひび割れ、気泡、変色、その他欠点が認められない場合を○（良好）、合わせガラス試験片にひび割れ、気泡、変色、その他欠点のいずれかの変化がある場合を×（不良）と評価した。【００７３】
［実施例１］  ブロック共重合体水素化物［Ｄ１］の製造
攪拌装置を備え、内部が充分に窒素置換された反応器に、脱水シクロヘキサン２７０部、エチレングリコールジブチルエーテル０．５３部を入れ、さらに、ｎ−ブチルリチウム（１５％シクロヘキサン溶液）０．４７部を加えた。全容を６０℃で攪拌しながら、脱水スチレン１２．５部を４０分間に亘って連続的に反応器内に添加した。添加終了後、そのままさらに６０℃で２０分間全容を攪拌した。反応液をガスクロマトグラフィーにより測定したところ、この時点での重合転化率は９９．５％であった。
次に、脱水したイソプレン７５．０部を、反応液に１００分間に亘って連続的に添加し、添加終了後そのまま２０分間攪拌を続けた。この時点での重合転化率は９９．５％であった。
その後、更に、脱水スチレン１２．５部を、６０分間に亘って連続的に添加し、添加終了後そのまま全容を３０分間攪拌した。この時点での重合転化率はほぼ１００％であった。【００７４】
ここで、反応液にイソプロピルアルコール０．５部を加えて反応を停止させた。得られたブロック共重合体［Ｃ１］の重量平均分子量（Ｍｗ）は８４，５００、分子量分布（Ｍｗ／Ｍｎ）は１．０３、ｗＡ：ｗＢ＝２５：７５、全イソプレン由来の構造単位の内、１，２−および３，４−付加重合由来の構造単位の割合は５８％であった。【００７５】
次に、上記重合体溶液を、攪拌装置を備えた耐圧反応器に移送し、水素化触媒として珪藻土担持型ニッケル触媒（日揮触媒化成社製、製品名「製品名「Ｅ２２Ｕ」、ニッケル担持量６０％）７．０部、及び脱水シクロヘキサン８０部を添加して混合した。反応器内部を水素ガスで置換し、さらに溶液を攪拌しながら水素を供給し、温度１９０℃、圧力４．５ＭＰａにて６時間水素化反応を行った。水素化反応後のブロック共重合体水素化物［Ｄ１］の重量平均分子量（Ｍｗ）は８９，３００、分子量分布（Ｍｗ／Ｍｎ）は１．０４であった。【００７６】
水素化反応終了後、反応溶液をろ過して水素化触媒を除去した後、ろ液に、フェノール系酸化防止剤であるペンタエリスリチル・テトラキス［３−（３，５−ジ−ｔ−ブチル−４−ヒドロキシフェニル）プロピオネート］（コーヨ化学研究所社製、製品名「Ｓｏｎｇｎｏｘ１０１０」）０．１部を溶解したキシレン溶液１．０部を添加して溶解させた。
次いで、上記溶液を、円筒型濃縮乾燥器（日立製作所社製、コントロ）を用いて、温度２６０℃、圧力０．００１ＭＰａ以下で、溶液から溶媒であるシクロヘキサン、キシレン及びその他の揮発成分を除去した。連続して溶融ポリマーをダイからストランド状に押出し、冷却後、ペレタイザーによりブロック共重合体水素化物［Ｄ１］のペレット９３部を得た。得られたペレット状のブロック共重合体水素化物［Ｄ１］の重量平均分子量（Ｍｗ）は８８，４００、分子量分布（Ｍｗ／Ｍｎ）は１．０５、水素化率はほぼ１００％であった。【００７７】
ブロック共重合体水素化物［Ｄ１］の成形体は、無色透明で、Ｔｇ１は−６℃、Ｔｇ２は１０９℃であった。ブロック共重合体水素化物［Ｄ１］の組成及び物性値を表１に記載した。【００７８】
［実施例２］ブロック共重合体水素化物［Ｄ２］の製造
エチレングリコールジブチルエーテルの量を０．６１部、ｎ−ブチルリチウム（１５％シクロヘキサン溶液）の量を０．４５部とする以外は、実施例１と同様にして重合を行った。【００７９】
重合反応終了後の重合転化率はほぼ１００％であった。得られたブロック共重合体［Ｃ２］の重量平均分子量（Ｍｗ）は８８，２００、分子量分布（Ｍｗ／Ｍｎ）は１．０３、ｗＡ：ｗＢ＝２５：７５、全イソプレン由来の構造単位の内、１，２−および３，４−付加重合由来の構造単位の割合は６５％であった。【００８０】
次に、上記重合体の溶液を、実施例１と同様にして水素化反応を行った。その後、実施例１と同様にして、ブロック共重合体水素化物［Ｄ２］のペレット９５部を得た。得られたブロック共重合体水素化物［Ｄ２］の重量平均分子量（Ｍｗ）は９２，４００、分子量分布（Ｍｗ／Ｍｎ）は１．０５、水素化率はほぼ１００％であった。【００８１】
ブロック共重合体水素化物［Ｄ２］の成形体は、無色透明で、Ｔｇ１は２℃、Ｔｇ２は１１１℃であった。ブロック共重合体水素化物［Ｄ２］の組成及び物性値を表１に記載した。【００８２】
［実施例３］ブロック共重合体水素化物［Ｄ３］の製造
エチレングリコールジブチルエーテルの量を０．５５部、ｎ−ブチルリチウム（１５％シクロヘキサン溶液）の量を０．５５部とし、重合に供するモノマーを、スチレン１５部、イソプレン７０部、スチレン１５部とする以外は、実施例１と同様にして重合を行った。【００８３】
重合反応終了後の重合転化率はほぼ１００％であった。得られたブロック共重合体［Ｃ３］の重量平均分子量（Ｍｗ）は７２，７００、分子量分布（Ｍｗ／Ｍｎ）は１．０３、ｗＡ：ｗＢ＝３０：７０、全イソプレン由来の構造単位の内、１，２−および３，４−付加重合由来の構造単位の割合は５０％であった。【００８４】
次に、上記重合体の溶液を、実施例１と同様にして水素化反応を行った。その後、実施例１と同様にして、ブロック共重合体水素化物［Ｄ３］のペレット９４部を得た。得られたブロック共重合体水素化物［Ｄ３］の重量平均分子量（Ｍｗ）は７６，１００、分子量分布（Ｍｗ／Ｍｎ）は１．０５、水素化率はほぼ１００％であった。【００８５】
ブロック共重合体水素化物［Ｄ３］の成形体は、無色透明で、Ｔｇ１は−１４℃、Ｔｇ２は＋１１５℃であった。
ブロック共重合体水素化物［Ｄ３］の組成及び物性値を表１に記載した。【００８６】
［実施例４］ブロック共重合体水素化物［Ｄ４］の製造
エチレングリコールジブチルエーテルの量を０．６８部、ｎ−ブチルリチウム（１５％シクロヘキサン溶液）の量を０．４４部とし、重合に供するモノマーを、スチレン１０部、イソプレン８０部、スチレン１０部とする以外は、実施例１と同様にして重合を行った。【００８７】
重合反応終了後の重合転化率はほぼ１００％であった。得られたブロック共重合体［Ｃ４］の重量平均分子量（Ｍｗ）は８９，６００、分子量分布（Ｍｗ／Ｍｎ）は１．０３、ｗＡ：ｗＢ＝２０：８０、全イソプレン由来の構造単位の内、１，２−および３，４−付加重合由来の構造単位の割合は７１％であった。【００８８】
次に、上記重合体の溶液を、実施例１と同様にして水素化反応を行った。その後、実施例１と同様にして、ブロック共重合体水素化物［Ｄ４］のペレット８８部を得た。得られたブロック共重合体水素化物［Ｄ４］の重量平均分子量（Ｍｗ）は９３，８００、分子量分布（Ｍｗ／Ｍｎ）は１．０５、水素化率はほぼ１００％であった。【００８９】
ブロック共重合体水素化物［Ｄ４］の成形体は、無色透明で、Ｔｇ１は９℃、Ｔｇ２は１０４℃であった。ブロック共重合体水素化物［Ｄ４］の組成及び物性値を表１に記載した。【００９０】
【表１】
2016104740.tif 000002
【００９１】
［実施例５］変性ブロック共重合体水素化物［Ｅ１］の製造
実施例１で製造したブロック共重合体水素化物［Ｄ１］のペレット１００部に対して、ビニルトリメトキシシラン２．０部及びジ−ｔ−ブチルパーオキサイド（日油社製、パーブチルＤ、半減期が１分となる温度：１８５．９℃）０．２部を添加し、ブレンダーで混合した。この混合物を、二軸押出機（東芝機械社製、ＴＥＭ３７Ｂ）を用いて、樹脂温度２１０℃で、滞留時間が約８０秒となるように制御して連続的に混練した。混練した樹脂は、二軸押出機に取り付けたダイを通して、ダイ温度２２０℃で連続的に押出し、直径約２．２ｍｍのストランド状にして、空冷して固化した。固化したストランドは、ペレタイザーによりカッティングし、トリメトキシシリル基を有する変性ブロック共重合体水素化物［Ｅ１］のペレット９６部を得た。【００９２】
得られた変性ブロック共重合体水素化物［Ｅ１］のペレットの表面のＡＴＲ法によるＩＲスペクトルを、赤外分光装置（Ｔｈｅｒｍｏ  Ｆｉｓｈｅｒ  Ｓｃｉｅｎｔｈｉｆｉｃ社製、ｉＳ５）を使用して測定した。ＩＲスペクトルには、１０９０ｃｍ−１にＳｉ−ＯＣＨ３基、８２５ｃｍ−１と７３９ｃｍ−１にＳｉ−ＣＨ２基に由来する新たな吸収帯が、ビニルトリメトキシシランのそれらの１０７５ｃｍ−１、８０８ｃｍ−１、及び７６６ｃｍ−１と異なる位置に観察された。【００９３】
変性ブロック共重合体水素化物［Ｅ１］のペレット１０部をシクロヘキサン１００部に溶解させた後、このものを脱水したメタノール４００部中に注いで変性ブロック共重合体水素化物［Ｅ１］を凝固させた。凝固物を濾取し、２５℃で真空乾燥して変性ブロック共重合体水素化物［Ｅ１］のクラム９．５部を単離した。単離したクラムの１Ｈ−ＮＭＲスペクトル（重クロロホルム中）では３．６ｐｐｍにメトキシ基のプロトンに基づく吸収帯が観察され、ピーク面積比からブロック共重合体水素化物［Ｄ１］の１００部に対してビニルトリメトキシシラン１．９部が結合したものであることが確認された。【００９４】
変性ブロック共重合体水素化物［Ｅ１］の成形体は、無色透明で、Ｔｇ１は−５℃、Ｔｇ２は１０２℃であった。【００９５】
［参考例１］  ブロック共重合体水素化物［Ｄ５］の製造
エチレングリコールジブチルエーテルに代えてジブチルエーテルを使用し、ジブチルエーテルを０．５８部、ｎ−ブチルリチウム（１５％シクロヘキサン溶液）の量を０．４３部とする以外は、実施例１と同様にして重合を行った。【００９６】
重合反応終了後の重合転化率はほぼ１００％であった。得られたブロック共重合体［Ｃ５］の重量平均分子量（Ｍｗ）は９２，３００、分子量分布（Ｍｗ／Ｍｎ）は１．０３、ｗＡ：ｗＢ＝２５：７５、全イソプレン由来の構造単位の内、１，２−および３，４−付加重合由来の構造単位の割合は９％であった。【００９７】
次に、上記重合体の溶液を、実施例１と同様にして水素化反応を行った。その後、実施例１と同様にして、ブロック共重合体水素化物［Ｄ５］のペレット９１部を得た。得られたブロック共重合体水素化物［Ｄ５］の重量平均分子量（Ｍｗ）は９６，７００、分子量分布（Ｍｗ／Ｍｎ）は１．０５、水素化率はほぼ１００％であった。【００９８】
ブロック共重合体水素化物［Ｄ５］の成形体は、無色透明で、Ｔｇ１は−５０℃、Ｔｇ２は１１０℃であった。【００９９】
［参考例２］  ブロック共重合体水素化物［Ｄ６］の製造
エチレングリコールジブチルエーテルに代えてジブチルエーテルを使用し、ジブチルエーテルを０．５８部、ｎ−ブチルリチウム（１５％シクロヘキサン溶液）の量を０．６５部、重合に供するモノマーを、スチレン２５部、イソプレン５０部、スチレン２５部とする以外は、実施例１と同様にして重合を行った。【０１００】
重合反応終了後の重合転化率はほぼ１００％であった。得られたブロック共重合体［Ｃ６］の重量平均分子量（Ｍｗ）は６３，３００、分子量分布（Ｍｗ／Ｍｎ）は１．０３、ｗＡ：ｗＢ＝５０：５０、全イソプレン由来の構造単位の内、１，２−および３，４−付加重合由来の構造単位の割合は９％であった。【０１０１】
次に、上記重合体の溶液を、実施例１と同様にして水素化反応を行った。その後、実施例１と同様にして、ブロック共重合体水素化物［Ｄ６］のペレット９６部を得た。得られたブロック共重合体水素化物［Ｄ６］の重量平均分子量（Ｍｗ）は６６，３００、分子量分布（Ｍｗ／Ｍｎ）は１．０５、水素化率はほぼ１００％であった。【０１０２】
ブロック共重合体水素化物［Ｄ６］の成形体は、無色透明で、Ｔｇ１は−５０℃、Ｔｇ２は１３７℃であった。【０１０３】
［参考例３］  変性ブロック共重合体水素化物［Ｅ６］の製造
参考例２で製造したブロック共重合体水素化物［Ｄ６］のペレットを使用して、実施例５と同様にしてトリメトキシシリル基が導入されてなる変性ブロック共重合体水素化物［Ｅ６］のペレット９６部を得た。【０１０４】
得られた変性ブロック共重合体水素化物［Ｅ６］のペレットの表面のＡＴＲ法によるＩＲスペクトルには、１０９０ｃｍ−１にＳｉ−ＯＣＨ３基、８２５ｃｍ−１と７３９ｃｍ−１にＳｉ−ＣＨ２基に由来する新たな吸収帯が、観察され、また、実施例５と同様に分析した結果、ブロック共重合体水素化物［Ｄ６］の１００部に対して、ビニルトリメトキシシラン１．８部が結合したものであることが確認された。
変性ブロック共重合体水素化物［Ｅ６］の成形体は、無色透明で、Ｔｇ１は−４９℃、Ｔｇ２は１２９℃であった。【０１０５】
［参考例４］  ブロック共重合体水素化物［Ｄ１］からなるシート［Ｄ１Ｆ］の作製
実施例１で作製したブロック共重合体水素化物［Ｄ１］のペレットを、４０ｍｍφのスクリューを備えた押出し機を有するＴダイ式フィルム溶融押出し成形機（Ｔダイ幅６００ｍｍ）、キャストロール（エンボスパターン付き）、及びシート引き取り装置を備えた押出しシート成形機を使用して、溶融樹脂温度２３０℃、Ｔダイ温度２３０℃、キャストロール温度４０℃の成形条件にて押出し成形し、ブロック共重合体水素化物［Ｄ１］からなるシート［Ｄ１Ｆ３００］（厚さ３００μｍ、幅５００ｍｍ）を成形した。得られたシート［Ｄ１Ｆ］は厚さ２５μｍのＰＥＴフィルムと共にロールに巻き取り回収した。【０１０６】
［参考例５］  ブロック共重合体水素化物［Ｄ２］〜［Ｄ６］、変性ブロック共重合体水素化物［Ｅ１］及び［Ｅ６］からなるシートの作製
実施例２〜４及び参考例１〜２で作製したブロック共重合体水素化物［Ｄ２］〜［Ｄ６］のペレット、実施例５で作製した変性ブロック共重合体水素化物［Ｅ１］のペレット及び参考例３で作製した変性ブロック共重合体水素化物［Ｅ６］を使用し、参考例４で使用したのと同様のシート成形機を使用し、溶融樹脂温度２１０〜２３０℃、Ｔダイ温度２１０〜２３０℃、キャストロール温度４０〜６０℃の成形条件で、参考例４と同様にして、厚さ３００μｍ、幅５００ｍｍのシート［Ｄ２Ｆ３００］、［Ｄ３Ｆ３００］、［Ｄ４Ｆ３００］、［Ｄ５Ｆ３００］、［Ｄ６Ｆ３００］、［Ｅ１Ｆ３００］、［Ｅ６Ｆ３００］、及び、厚さ８０μｍ、幅５００ｍｍのシート［Ｅ６Ｆ８０］を成形し、厚さ２５μｍのＰＥＴフィルムと共にロールに巻き取り回収した。【０１０７】
［参考例６］  鎖状共役ジエン化合物由来の単量体単位から成る重合体ブロック［Ｂ］のみを選択的に水素化したブロック共重合体水素化物［Ｈ１］からなるシートの作製
スチレン−イソプレン−スチレンブロック共重合体の選択的水素化物［Ｈ１］（製品名：セプトン  ２００７、クラレ社製、スチレン含有量：３０％、Ｔｇ１：−５３℃、Ｔｇ２：７９℃）のペレットを使用し、参考例４で使用したのと同様のシート成形機を使用し、溶融樹脂温度２３０℃、Ｔダイ温度２３０℃、キャストロール温度４０℃の成形条件で、参考例４と同様にして、厚さ３００μｍ、幅５００ｍｍのシート［Ｈ１Ｆ３００］を成形し、厚さ２５μｍのＰＥＴフィルムと共にロールに巻き取り回収した。【０１０８】
［実施例６]
２枚の青板ガラス（厚さ１．２ｍｍ、長さ３００ｍｍ、幅２５ｍｍ）板の間に、参考例５で成形した変性ブロック共重合体水素化物［Ｅ６］から成るシート［Ｅ６Ｆ８０］２枚、及び、参考例４で成形したブロック共重合体水素化物［Ｄ１］からなるシート［Ｄ１Ｆ３００］２枚を、ガラス／［Ｅ６Ｆ８０］／［Ｄ１Ｆ３００］／［Ｄ１Ｆ３００］／［Ｅ６Ｆ８０］／ガラスの順に積層した。【０１０９】
この積層物を、ＮＹ／接着層／ＰＰの層構成を有する厚み７５μｍの樹脂製の袋に入れた。袋の開口部の中央部を２００ｍｍ幅残して両側をヒートシーラーでヒートシールした後、密封パック器（ＢＨ−９５１、パナソニック社製）を使用して、袋内を脱気しながら開口部をヒートシールして積層物を密封包装した。樹脂製の袋は、積層物の形状に追従して密着していた。その後、密封包装した積層物をオートクレーブに入れて、３０分間、温度１４０℃、圧力０．８ＭＰａで加熱加圧し、音響透過損失測定用の合わせガラス試験片を作製した。【０１１０】
この試験片を用いて温度２０℃で、周波数１２５〜５０００Ｈｚの範囲で測定した音響透過損失のデータを図１に示した。周波数２０００〜４０００Ｈｚの範囲では、音響透過損失が３５ｄＢを下まわる領域はなく、評価は○（良好）であった。結果を表２に示した。【０１１１】
音響透過損失測定用試験片の作製と同様にして、２枚の青板ガラス（厚さ１．２ｍｍ、長さ３００ｍｍ、幅３００ｍｍ）板の間に、参考例５で成形した変性ブロック共重合体水素化物［Ｅ６］から成るシート［Ｅ６Ｆ８０］２枚、及び、参考例４で成形したブロック共重合体水素化物［Ｄ１］からなるシート［Ｄ１Ｆ３００］２枚を、ガラス／［Ｅ６Ｆ８０］／［Ｄ１Ｆ３００］／［Ｄ１Ｆ３００］／［Ｅ６Ｆ８０］／ガラスの順に積層し、耐熱性評価用の合わせガラス試験片を作製した。【０１１２】
この合わせガラス試験片を、沸騰水中（１００℃）で２時間保持した後、外観変化の目視評価を行ったが、ひび割れ、気泡、変色、その他欠点は認められず、耐熱性の評価は○（良好）であった。結果を表２に示した。【０１１３】
［実施例７〜１０］
ブロック共重合体水素化物［Ｄ２］〜［Ｄ４］で成形したシート［Ｄ２Ｆ３００］〜［Ｄ４Ｆ３００］、変性ブロック共重合体水素化物［Ｅ６］で成形したシート［Ｅ６Ｆ８０］を使用し、表２に示した中間膜の層構成で、実施例６と同様にして合わせガラス試験片を作製した。【０１１４】
これらの試験片を用いて測定した周波数に対する音響透過損失のデータを図１に示した。実施例７〜１０の合わせガラス試験片は、周波数２０００〜４０００Ｈｚの範囲では、音響透過損失が３５ｄＢを下まわる領域はなく、評価は○（良好）であった。また、合せガラス試験片の耐熱性試験でも、ひび割れ、気泡、変色、その他欠点は認められず、評価は○（良好）であった。これらの結果を表２に示した。【０１１５】
［比較例１］
ブロック共重合体水素化物［Ｄ５］で成形したシート［Ｄ５Ｆ３００］、変性ブロック共重合体水素化物［Ｅ６］で成形したシート［Ｅ６Ｆ８０］を使用し、表２に示した中間膜の層構成で、実施例６と同様にして合わせガラス試験片を作製した。【０１１６】
得られた試験片を用いて測定した周波数に対する音響透過損失のデータを図１に示した。比較例１の合わせガラス試験片は、周波数２０００〜４０００Ｈｚの範囲に、コインシデンス効果による音響透過損失が３５ｄＢを下まわる領域が観察され、評価は×（不良）であった。
合せガラス試験片の耐熱性試験では、ひび割れ、気泡、変色、その他欠点は認められず、評価は○（良好）であった。これらの結果を表２に示した。【０１１７】
［比較例２］
ブロック共重合体の選択的水素化物［Ｈ１］で成形したシート［Ｈ１Ｆ３００］、変性ブロック共重合体水素化物［Ｅ６］で成形したシート［Ｅ６Ｆ８０］を使用し、表２に示した中間膜の層構成で、実施例６と同様にして合わせガラス試験片を作製した。【０１１８】
得られた試験片を用いて測定した周波数に対する音響透過損失のデータを図１に示した。比較例２の合わせガラス試験片は、周波数２０００〜４０００Ｈｚの範囲に、コインシデンス効果による音響透過損失が３５ｄＢを下まわる領域が観察され、評価は×（不良）であった。
合せガラス試験片の耐熱性試験では、ひび割れ、気泡、変色は認められなかったが、中間膜を介して貼り合わせた２枚のガラスに位置ずれが生じており、評価は×（不良）であった。これらの結果を表２に示した。【０１１９】
［比較例３］
ブロック共重合体水素化物［Ｄ６］で成形したシート［Ｄ６Ｆ３００］、変性ブロック共重合体水素化物［Ｅ６］で成形したシート［Ｅ６Ｆ８０］を使用し、表２に示した中間膜の層構成で、実施例６と同様にして合わせガラス試験片を作製した。【０１２０】
得られた試験片を用いて測定した周波数に対する音響透過損失のデータを図１に示した。比較例３の合わせガラス試験片は、周波数２０００〜４０００Ｈｚの範囲に、コインシデンス効果による音響透過損失が３５ｄＢを下まわる領域が観察され、評価は×（不良）であった。
合わせガラス試験片の耐熱性試験では、ひび割れ、気泡、変色、その他欠点は認められず、評価は○（良好）であった。これらの結果を表２に示した。【０１２１】
【表２】
2016104740.tif 000003
【０１２２】
また、得られた試験片を用いて測定した周波数に対する音響透過損失のデータを図１に示した。図1中、周波数１２５〜２０００Ｈｚ付近までは、実施例６〜１０、比較例１〜３のデータがほぼ同じ値を示している。【０１２３】
実施例及び比較例の結果から以下のことがわかる。
芳香族ビニル化合物由来の単量体単位を主成分とする重合体ブロック［Ａ］の２つ以上と、鎖状共役ジエン化合物由来の単量体単位を主成分とする重合体ブロック［Ｂ］の１つ以上とからなるブロック共重合体［Ｃ］を水素化したブロック共重合体水素化物［Ｄ］において、重合体ブロック［Ｂ］中の鎖状共役ジエン化合物由来の単量体単位にビニル結合により重合した単量体単位を導入することにより、動的粘弾性特性における低温側のｔａｎδのピーク温度（ソフトセグメントの由来するガラス転位温度Ｔｇ１）を−２０〜２０℃にし、高温側のｔａｎδのピーク温度（ハードセグメントの由来するガラス転位温度Ｔｇ２）を１００℃以上に制御することができる。（実施例１〜４）
ソフトセグメントに由来する低温側のＴｇ１が−２０℃以下で、−２０〜２０℃の範囲にｔａｎδのピークを持たないブロック共重合体水素化物［Ｄ］及び/又は変性ブロック共重合体水素化物［Ｅ］から成る中間膜を使用した合わせガラス（比較例１〜３）では、周波数２０００〜４０００Ｈｚの範囲にコインシデンス効果による音響透過損失の低下する領域があり、遮音性が劣る。
芳香環の炭素−炭素不飽和結合が水素化されていないブロック共重合体の選択的水素化物は、ハードセグメントに由来する高温側のＴｇ２が１００℃に満たず、これを中間膜に使用した場合（比較例２）は、自動車合わせガラスに要求される耐熱試験の温度１００℃で、十分な耐熱性を維持していない。
動的粘弾性特性における低温側のｔａｎδのピーク温度、即ち、ソフトセグメントに由来するＴｇ１が−２０〜２０℃の範囲にあるブロック共重合体水素化物［Ｄ］及び/又は変性ブロック共重合体水素化物［Ｅ］から成る中間膜を使用した合わせガラス（実施例６〜１０）では、周波数２０００〜４０００Ｈｚの範囲のコインシデンス効果を低減して音響透過損失の低下を抑止する効果があり、遮音性が改善される。
【産業上の利用可能性】
【０１２４】
本発明の特定のブロック共重合体水素化物は、それから成るシートを合わせガラス用中間膜として使用することにより遮音性に優れた合わせガラスを提供することができるため、工業的に有用である。 
【図１】
2016104740.tif 000004
【国際調査報告】
2016104740.tif 000005
2016104740.tif 000006
2016104740.tif 000007
2016104740.tif 000008